(57)【要約】【課題】高保磁力を有する希土類磁石を得やすい製造方法を提供すること。【解決手段】Ｒ１２Ｘ１４Ｂ相（但し、Ｒ１：Ｎｄ、Ｐｒ、Ｄｙ、ＴｂおよびＨｏから選択される少なくとも１種の元素、Ｘ：ＦｅまたはＦｅの一部をＣｏで置換したもの）を主相とする結晶粒を有し、かつ、結晶粒径が１μｍ以下である希土類磁石の表面にＲ２含有化合物（但し、Ｒ２：Ｄｙ、ＴｂおよびＨｏから選択される少なくとも１種の元素）を接触させ、結晶粒径が１μｍを越えないように熱処理を施し、磁石内にＲ２元素を拡散させる。熱処理時の熱処理温度は６５０℃〜８５０℃、熱処理時間は０．１５〜８時間の範囲内にあることが好ましい。【選択図】なし【特許請求の範囲】
【請求項１】
Ｒ１２Ｘ１４Ｂ相（但し、Ｒ１：Ｎｄ、Ｐｒ、Ｄｙ、ＴｂおよびＨｏから選択される少なくとも１種の元素、Ｘ：ＦｅまたはＦｅの一部をＣｏで置換したもの）を主相とする結晶粒を有し、かつ、結晶粒径が１μｍ以下である希土類磁石の表面にＲ２含有化合物（但し、Ｒ２：Ｄｙ、ＴｂおよびＨｏから選択される少なくとも１種の元素）を接触させ、結晶粒径が１μｍを越えないように熱処理を施し、磁石内にＲ２元素を拡散させることを特徴とする希土類磁石の製造方法。
【請求項２】
前記希土類磁石は、少なくとも熱間成形を経て形成されたものであることを特徴とする請求項１に記載の希土類磁石の製造方法。
【請求項３】
前記熱処理時の熱処理温度は６５０℃〜８５０℃、熱処理時間は０．１５〜８時間の範囲内にあることを特徴とする請求項１または２に記載の希土類磁石の製造方法。
【請求項４】
前記Ｒ２含有化合物とともに、さらに、Ｃｕ、Ａｌ、Ｇａ、Ｇｅ、Ｓｎ、Ｉｎ、Ｓｉ、Ｐ、Ｃｏから選択される少なくとも１種の元素の金属、合金、化合物を接触させることを特徴とする請求項１から３のいずれか１項に記載の希土類磁石の製造方法。
【請求項５】
前記熱処理は、真空雰囲気中または不活性ガス雰囲気中にて行われることを特徴とする請求項１から４のいずれか１項に記載の希土類磁石の製造方法。
【発明の詳細な説明】
【技術分野】
【０００１】
本発明は、希土類磁石の製造方法に関するものである。
【背景技術】
【０００２】
従来、Ｎｄ−Ｆｅ−Ｂ系希土類磁石は、ハードディスクドライブのボイスコイルモータ（ＶＣＭ）や磁気共鳴診断装置（ＭＲＩ）等、主に室温環境下で使用されてきた。そのため、これまでほとんど耐熱性は要求されていなかった。
【０００３】
近年では、Ｎｄ−Ｆｅ−Ｂ系希土類磁石は、一般車のＥＰＳモータやハイブリッド自動車（ＨＥＶ）の駆動モータ、ＦＡ（ロボットや工作機械）用モータ等への応用が拡大している。このように応用範囲が拡大するにつれ、Ｎｄ−Ｆｅ−Ｂ系希土類磁石には、比較的高温環境下での使用に耐えうる耐熱性が要求されるようになっている。この傾向は、特に自動車用途の場合に顕著である。
【０００４】
希土類磁石の耐熱性を高めるためには、保磁力を増加させることが最も一般的な方法であり、古くからＮｄ−Ｆｅ−Ｂ系合金溶解時にＤｙやＴｂ等を添加する方法がとられてきた。最近では、希土類磁石表面からＤｙ金属を内部に拡散させることにより保磁力を増加させる試みがなされている。
【０００５】
例えば、非特許文献１には、Ｄｙ２Ｏ３粉末やＤｙＦ３粉末をコートしたＮｄ−Ｆｅ−Ｂ系焼結磁石をＡｒ雰囲気中にて８００℃〜９００℃、１〜１０時間熱処理する技術が開示されている。
【０００６】
また、特許文献１には、希土類焼結磁石の表面に、スパッタリング法によりＤｙやＴｂの金属膜を成膜し、８５０℃で１０分間熱処理することにより、Ｄｙ等を磁石内部に熱拡散させる希土類焼結磁石の製造方法が開示されている。
【０００７】
また、特許文献２には、Ｄｙのフッ化物、酸化物または塩化物を８００℃〜１１００℃の温度条件で還元処理することにより、Ｎｄ−Ｆｅ−Ｂ系焼結磁石表面から内部の粒界相にＤｙ金属を拡散浸透させるＮｄ−Ｆｅ−Ｂ系焼結磁石の粒界改質方法が開示されている。
【０００８】
また、特許文献３には、Ｎｄ−Ｆｅ−Ｂ系焼結磁石の表面にＤｙＦ３粉末を付着させ、Ａｒ雰囲気中９００℃で１時間という条件で熱処理する希土類焼結磁石の製造方法が開示されている。
【０００９】
また、特許文献４には、蒸発させたＤｙ原子をＮｄ−Ｆｅ−Ｂ系焼結磁石の表面に付着させ、９００℃〜１０００℃で熱処理する希土類焼結磁石の製造方法が開示されている。
【００１０】
【非特許文献１】K.Hirota,H.Nakamura,T.Minowa,and M.Honshima,“Coercivity Enhancement by the Grain Boundary Diffusion Process to Nd-Fe-B Sintered Magnets”,IEEE Trans.Magn.,vol.42,no.10,pp2909-2911,Oct.2006.
【特許文献１】特開２００４−３０４０３８号公報
【特許文献２】国際公開第ＷＯ２００６／０６４８４８号パンフレット
【特許文献３】国際公開第ＷＯ２００６／０４３３４８号パンフレット
【特許文献４】国際公開第ＷＯ２００８／０２３７３１号パンフレット
【発明の開示】
【発明が解決しようとする課題】
【００１１】
しかしながら、従来技術は、以下の点で問題があった。
【００１２】
すなわち、Ｎｄ−Ｆｅ−Ｂ系焼結磁石は、原料粉末の粒径を小さくし過ぎると酸化や発火の問題が生じる。そのため、原料粉末の大きさはジェットミル粉末でも３μｍ程度が限度であり、これを１１００℃程度の温度で焼結し、磁石の結晶粒径を現行の約５μｍ以下とすることは工業的に困難である。それ故、焼結磁石の結晶粒径をこれ以上細かくすることで保磁力を向上させることは技術的に難易度が高かった。
【００１３】
一方、最近では、焼結ではなく、ホットプレス等の熱間成形や、さらに熱間成形後に熱間押し出し等の熱間塑性加工を経て製造される磁石もある。この種の磁石は、結晶粒径を約１μｍ以下とすることが可能である。そのため、高保磁力化に有利ではあるものの、さらにその保磁力を向上させたいという要望がある。
【００１４】
上記要望を満たすため、上述した従来の焼結磁石の技術を適用することにより、さらなる高保磁力化を図ることが考えられる。しかしながら、上記焼結磁石の技術は、ＤｙＦ３粉末の還元、あるいは、Ｄｙの拡散やＤｙ金属蒸気の発生の条件がいずれも８００℃〜１０００℃の高温長時間である。
【００１５】
それ故、結晶粒径が１μｍ以下の希土類磁石に対して、上記焼結磁石の技術をそのまま適用すると、微細結晶が粒成長を生じて、Ｄｙ拡散による保磁力の増加が相殺されてしまう。また、結晶粒径が大きくなると、磁区が不安定となって保磁力が低下しやすくなる。
【００１６】
本発明は、上記事情に鑑みてなされたもので、本発明が解決しようとする課題は、高保磁力を有する希土類磁石を得やすい製造方法を提供することにある。
【課題を解決するための手段】
【００１７】
上記課題を解決するため、本発明に係る希土類磁石の製造方法は、Ｒ１２Ｘ１４Ｂ相（但し、Ｒ１：Ｎｄ、Ｐｒ、Ｄｙ、ＴｂおよびＨｏから選択される少なくとも１種の元素、Ｘ：ＦｅまたはＦｅの一部をＣｏで置換したもの）を主相とする結晶粒を有し、かつ、結晶粒径が１μｍ以下である希土類磁石の表面にＲ２含有化合物（但し、Ｒ２：Ｄｙ、ＴｂおよびＨｏから選択される少なくとも１種の元素）を接触させ、結晶粒径が１μｍを越えないように熱処理を施し、磁石内にＲ２元素を拡散させることを要旨とする。
【００１８】
ここで、上記希土類磁石は、少なくとも熱間成形を経て形成されたものであると良い。
【００１９】
また、上記熱処理時の熱処理温度は６５０℃〜８５０℃、熱処理時間は０．１５〜８時間の範囲内にあることが好ましい。
【００２０】
また、上記Ｒ２含有化合物とともに、さらに、Ｃｕ、Ａｌ、Ｇａ、Ｇｅ、Ｓｎ、Ｉｎ、Ｓｉ、Ｐ、Ｃｏから選択される少なくとも１種の元素の金属、合金、化合物を接触させることが好ましい。
【００２１】
また、上記熱処理は、真空雰囲気中または不活性ガス雰囲気中にて行われることが好ましい。
【発明の効果】
【００２２】
本発明に係る希土類磁石の製造方法では、Ｒ１２Ｘ１４Ｂ相（但し、Ｒ１：Ｎｄ、Ｐｒ、Ｄｙ、ＴｂおよびＨｏから選択される少なくとも１種の元素、Ｘ：ＦｅまたはＦｅの一部をＣｏで置換したもの）を主相とする結晶粒を有し、かつ、結晶粒径が１μｍ以下である希土類磁石の表面にＲ２含有化合物（但し、Ｒ２：Ｄｙ、ＴｂおよびＨｏから選択される少なくとも１種の元素）を接触させ、結晶粒径が１μｍを越えないように熱処理を施し、磁石内にＲ２元素を拡散させる。そのため、高保磁力を有する希土類磁石を製造することができる。この理由は以下の通り推察される。
【００２３】
すなわち、上記製造方法では、希土類焼結磁石にＤｙ元素等を粒界拡散させる方法と比較して、希土類焼結磁石よりも相対的に結晶粒径が小さい希土類磁石にＲ２元素を拡散させることになる。それ故、比較的僅かなＲ２元素の拡散量、拡散距離でも十分にＲ２元素を結晶粒界に行き渡らせることができ、保磁力が向上しやすいものと推察される。
【００２４】
ここで、上記希土類磁石が少なくとも熱間成形を経て形成されたものである場合には、原料合金粉末の結晶粒径が超急冷法あるいはＨＤＤＲ法で製造されるいずれの場合にも１μｍ以下であることから、焼結温度の約１１００℃より低温の約８００℃で熱間成形しても粒成長度合が小さく、出来上がりの磁石の結晶粒径は１μｍ以下に留まり、その結果として焼結磁石よりも保磁力を高めやすくなる。
【００２５】
また、熱処理時の熱処理温度、熱処理時間が上記特定の範囲内である場合には、Ｒ２元素の結晶粒界相への拡散効果と熱処理による結晶粒の粗大化抑制効果とのバランスに優れるため、高保磁力を有する希土類磁石を得やすくなる。
【００２６】
また、上記Ｒ２含有化合物とともに、さらに、Ｃｕ、Ａｌ、Ｇａ、Ｇｅ、Ｓｎ、Ｉｎ、Ｓｉ、Ｐ、Ｃｏから選択される少なくとも１種の元素の金属、合金、化合物を接触させる場合には、Ｒ２元素との共晶合金化効果により低温の熱処理で高保磁力化を図ることが可能となり有利である。
【００２７】
また、上記熱処理が真空雰囲気中または不活性ガス雰囲気中にて行われる場合には、Ｒ２含有化合物からＲ２元素への還元性とＲ２元素の磁石内への拡散性が向上する。とりわけ、上記熱処理が真空中にて行われる場合には、還元反応が顕著に促進され、磁石表面にＲ２元素が析出しやすくなる。そのため、より多くのＲ２元素が磁石内に拡散しやすくなり、より高い保磁力を有する希土類磁石を得やすくなる。
【発明を実施するための最良の形態】
【００２８】
以下、本発明の一実施形態に係る希土類磁石の製造方法（以下、「本製造方法」ということがある。）について詳細に説明する。
【００２９】
本製造方法は、特定の希土類磁石の表面にＲ２含有化合物を接触させ、特定の熱処理を施すことにより、磁石内にＲ２元素を拡散させて高保磁力を有する希土類磁石を製造する方法である。
【００３０】
１．特定の希土類磁石の準備
ここで、本製造方法で準備する特定の希土類磁石は、Ｒ１２Ｘ１４Ｂ相を主相とする結晶粒を有している。結晶粒の周囲は、基本的に粒界相により取り囲まれている。
【００３１】
上記Ｒ１は、Ｎｄ、Ｐｒ、Ｄｙ、ＴｂおよびＨｏから選択される少なくとも１種の元素である。上記Ｒ１は、希土類元素の中で比較的資源的に豊富で、かつ、廉価である等の観点から、好ましくは、Ｎｄ、Ｐｒ、あるいは、Ｎｄおよび／またはＰｒを含む組み合わせであると良い。一方、上記Ｘは、ＦｅまたはＦｅの一部をＣｏで置換したものである。上記Ｘは、磁気特性、特に、飽和磁束密度が大きい、廉価である等の観点から、好ましくは、Ｆｅであると良い。
【００３２】
上記Ｒ１２Ｘ１４Ｂ相としては、具体的には、例えば、 Ｎｄ２Ｆｅ１４Ｂ相、Ｐｒ２Ｆｅ１４Ｂ相、Ｄｙ元素が一部置換した（Ｎｄ、Ｄｙ）２Ｆｅ１４Ｂ相などを例示することができる。
【００３３】
また、本製造方法で準備する特定の希土類磁石は、その結晶粒径が１μｍ以下である。上記結晶粒径とは、Ｒ１２Ｘ１４Ｂ結晶のＣ面を撮影した画像（倍率：１万倍）に数本の直線を引き、総数５０個の結晶粒について測定された長さの平均値のことである。
【００３４】
上記結晶粒径は、好ましくは、熱処理後の結晶粒径を小さくでき、高保磁力化に寄与しやすい、超急冷法製造においてロール周速度の可変による粒径制御が容易である等の観点から、８００ｎｍ以下、より好ましくは、５００ｎｍ以下、さらに好ましくは、３００ｎｍ以下であると良い。なお、上記結晶粒径の下限は特に限定されるものではないが、アモルファス相の残存は保磁力を急激に低下させてしまう。
【００３５】
また、本製造方法で準備する希土類磁石の形態は、特に限定されるものではなく、用途等に応じて、円筒状、角筒状等の筒状、円柱状、角注状等の柱状、円板状等の板状、角形状などの形態を適宜選択することができる。
【００３６】
上述したように、本製造方法で準備する希土類磁石は、その結晶粒径が１μｍ以下であるが、このような微細な結晶粒径を有する磁石は、高温の焼結プロセスを用いて準備することは難しい。しかしながら、熱間成形や、熱間成形および熱間成形加工を適用すれば比較的簡単に準備することが可能である。以下に、本製造方法で使用する希土類磁石の作製方法の一例について説明する。
【００３７】
先ず、Ｒ１−Ｘ−Ｂ系合金粉末を準備する。ここで、Ｒ１、Ｘについては上述した通りである。Ｒ１−Ｘ−Ｂ系合金におけるＲ１の含有量は、保磁力と残留磁束密度の双方を高く維持する観点から、好ましくは、２８〜３２質量％、より好ましくは２８．５〜３１質量％の範囲内とすると良い。
【００３８】
また、ＸとしてＦｅの一部をＣｏで置換したものを用いる場合、Ｃｏの含有量は、Ｒ１２Ｘ１４Ｂ化合物のキュリー温度を上昇させる、耐食性を向上させる等の観点から、好ましくは、６質量％以下、より好ましくは、３質量％以下とすると良い。なお、Ｃｏの含有量が過度に多くなると、保磁力および飽和磁束密度がともに低下する傾向がある。
【００３９】
また、Ｂの含有量は、Ｒ１２Ｘ１４Ｂ化合物を生成させやすくなる等の観点から、好ましくは、０．８〜１．２質量％の範囲内、より好ましくは、０．９〜１．０質量％の範囲内とすると良い。Ｂの含有量が過度に少なくなると、Ｒ１２Ｘ１４Ｂ化合物の生成量が不足し、逆にＢの含有量が過度に多くなると、ＦｅＢ２等のホウ化物が生成し、残留磁束密度が低下しやすくなる傾向がある。
【００４０】
また、Ｒ１−Ｘ−Ｂ系合金は、上記元素に加え、Ａｌ、Ｓｉ、Ｔｉ、Ｖ、Ｃｒ、Ｍｎ、Ｎｉ、Ｃｕ、Ｚｎ、Ｚｒ、Ｎｂ、Ｍｏ、Ｉｎ、Ｇａ、Ｓｎ、Ｈｆ、ＴａおよびＷから選択される少なくとも１種の添加元素を含んでいても良い。これら元素は結晶粒界相に適量介在することで、結晶粒の均一化や保磁力の向上に役立つからである。これら添加元素の含有量は、残留磁束密度の低下を抑制しつつ、保磁力の向上を図る等の観点から、好ましくは、５質量％以下、より好ましくは、２質量％以下、さらに好ましくは、１質量％以下であると良い。
【００４１】
上記Ｒ１−Ｘ−Ｂ系合金粉末の作製方法としては、超急冷法を好適に用いることができる。具体的には、例えば、Ｎｄ−Ｆｅ−Ｂ系合金、Ｎｄ−Ｆｅ−Ｃｏ−Ｂ系合金、Ｐｒ−Ｆｅ−Ｂ系合金、Ｐｒ−Ｆｅ−Ｃｏ−Ｂ系合金、（Ｎｄ，Ｐｒ）−Ｆｅ−Ｂ系合金等、所定の成分組成を有するＲ１−Ｘ−Ｂ系合金を、真空またはアルゴン等の不活性ガス雰囲気中、１２００℃以上の温度で溶解した後、その溶湯をオリフィスから抜熱性の高い回転ロール（銅製回転ロール等）に射出して超急冷（例えば、回転ロール周速度：１０ｍ／秒〜３０ｍ／秒で冷却）する。これにより、長さが数十ｍｍで厚さが約２０〜５０μｍ程度であり、内部が約１０〜２０ｎｍ程度の微結晶粒と一部がアモルファスから構成されている、薄片状粉末が得られる。そして、この薄片状粉末を、衝撃式気流粉砕機などを用いて粉砕し、長辺が約３００μｍ以下となるように篩い分けを行うなどすれば、Ｒ１−Ｘ−Ｂ系合金粉末を得ることができる。このようにして製造されるＲ１−Ｘ−Ｂ系合金粉末（超急冷粉末）は、磁気的に等方性の粉末である。
【００４２】
次に、得られたＲ１−Ｘ−Ｂ系合金粉末を冷間成形し、冷間成形体を作製する。具体的には、得られたＲ１−Ｘ−Ｂ系合金粉末を冷間プレス機の金型に充填し、筒状、柱状、板状などの各種の形状を有する冷間成形体を成形すれば良い。
【００４３】
この冷間成形工程では、基本的には、Ｒ１−Ｘ−Ｂ系合金粉末を固化できれば良い。冷間成形体の真密度は、取扱い時の強度、プレス圧力や金型寿命等の観点から、好ましくは、４０〜７０％、より好ましくは、５０〜７０％の範囲内にすると良い。
【００４４】
冷間成形時の圧縮成形圧力としては、例えば、２〜４ｔｏｎ／ｃｍ２程度、圧力保持時間としては、１秒〜１０秒間程度を例示することができる。なお、通常、室温では酸化がほとんど進行しないため、大気雰囲気中にて成形を行うが、窒素やアルゴン等の不活性ガス雰囲気中で成形を行っても良い。
【００４５】
次に、得られた冷間成形体を熱間成形し、熱間成形体を形成する。具体的には、得られた熱間成形体の表面に黒鉛系等の潤滑材を塗布し、これをホットプレス機に装填し、アルゴン等の不活性ガス雰囲気中、真空中、あるいは大気中にて、金型を加熱し、冷間成形体を加圧緻密化させれば良い。
【００４６】
上記熱間成形法としては、ホットプレスを好適に適用することができるが、それ以外にも、加熱と加圧とさらに高電流を印加して緻密化を促進するＳＰＳ（スパーク・プラズマ・シンタリング）なども適用することが可能である。
【００４７】
上記加熱温度は、緻密化と粒成長の抑制効果とのバランス等の観点から、好ましくは、６００〜９００℃、より好ましくは、７５０〜８５０℃の範囲内にあると良い。
【００４８】
熱間成形時の圧縮成形圧力としては、例えば、２〜４ｔｏｎ／ｃｍ２程度、圧力保持時間としては、５秒〜２０秒間程度を例示することができる。
【００４９】
熱間成形後の熱間成形体の真密度は、熱間塑性加工時におけるヒビや亀裂防止等の観点から、好ましくは、９７〜１００％、より好ましくは９８〜１００％、さらに好ましくは９９．５〜１００％の範囲内にあると良い。
【００５０】
次に、得られた熱間成形体を熱間塑性加工し、熱間塑性加工体を形成する。上記熱間塑性加工法としては、具体的には、例えば、熱間押し出し、熱間引き抜き、熱間鍛造、熱間圧延などを例示することができる。これらは１または２以上組み合わせて行っても良い。筒状や板状に加工する場合には、結晶粒の配向特性や材料歩留まり等の観点から、押し出し法を好適に用いることができる。この場合、例えば、押出しプレス機を用い、熱間成形で用いた金型と寸法の異なる金型を用いて、熱間成形体を加圧押し出しするなどすれば良い。
【００５１】
上記熱間塑性加工では、例えば、アルゴン等の不活性ガス雰囲気中、真空中、あるいは大気中にて、加熱により熱間成形体を塑性変形させる。この際、上記加熱温度は、粒成長の抑制効果と塑性変形性とのバランス等の観点から、好ましくは、６００〜９００℃、より好ましくは、７５０〜８５０℃の範囲内にあると良い。
【００５２】
上記塑性変形により、ランダムな方位をもっていたＲ１２Ｘ１４Ｂ結晶のＣ軸が加工応力と同一の方向に配向し、異方性磁石となる。
【００５３】
２．Ｒ２含有化合物の接触および熱処理
本製造方法では、準備した特定の希土類磁石の表面に少なくともＲ２含有化合物を接触させる。ここで、上記Ｒ２は、Ｄｙ、ＴｂおよびＨｏから選択される少なくとも１種の元素である。これらＲ２元素は、磁石内部に拡散することによって、他の希土類元素群に比べて特に保磁力向上に大きく貢献するためである。上記Ｒ２としては、Ｎｄ２Ｆｅ１４Ｂ化合物と比較して、Ｄｙ２Ｆｅ１４ＢやＴｂ２Ｆｅ１４Ｂの化合物の結晶磁気異方性が前者が約２倍、後者が約３倍である観点から、好ましくは、ＤｙまたはＴｂであると良い。
【００５４】
上記Ｒ２含有化合物としては、具体的には、上記Ｒ２のフッ化物や酸化物、水素化物、窒化物等を好適に用いることができる。より具体的には、ＤｙＦ３、Ｄｙ２Ｏ３、ＤｙＨ３、ＤｙＮ３、ＴｂＦ３、Ｔｂ４Ｏ７などを例示することができる。これらは１種または２種以上併用しても良い。
【００５５】
また、本製造方法では、上記Ｒ２含有化合物以外にも、Ｃｕ、Ａｌ、Ｇａ、Ｇｅ、Ｓｎ、Ｉｎ、Ｓｉ、Ｐ、Ｃｏから選択される少なくとも１種の元素の金属、合金、化合物を磁石表面に接触させることができる。上記金属、合金、化合物としては、具体的には、Ｃｕ、ＡｌＦ３、Ｇａ２Ｏ３、ＧｅＯ２、ＳｎＯ２、Ｉｎ２Ｏ３、ＳｉＯ２等を用いることができる。
【００５６】
上記金属、合金、化合物を接触させた場合には、熱処理時に各種の添加元素も磁石内に拡散させることができる。そのため、各種の添加元素とＮｄ等の磁石構成元素とが共晶合金を形成して粒界相の融点が降下し、これによりＲ２元素の拡散が助長され、結晶粒を均一な粒界相で被覆しやすくなる。
【００５７】
また、本製造方法では、より低温短時間の熱処理条件でＲ２含有化合物からＲ２への還元反応を促進させ、Ｒ２元素の拡散性を高める等の観点から、必要に応じて、上記Ｒ２含有化合物とともに還元剤を併用しても良い。
【００５８】
上記還元剤としては、例えば、Ｃａ、Ｍｇ、ＣａＨ２等の金属や水素化物等を好適に用いることができる。これらは１種または２種以上併用しても良い。
【００５９】
本製造方法において、上記Ｒ２含有化合物、上記金属、合金、化合物、上記還元剤を磁石表面に接触させる方法としては、これらの単体粉末、または、これらの単体粉末を最適な比率で配合した混合粉末を磁石表面に付着させれば良い。好ましくは、上記単体粉末または混合粉末に適当な溶媒を加えてスラリー化し、当該スラリーを磁石表面に塗布すると良い。スラリー塗布法を適用すれば、適度な固定力で磁石表面に塗布可能だからである。
【００６０】
この場合、溶媒としては、例えば、アルコール、ヘキサン等の有機溶媒、水等を用いることが可能である。好ましくは、上記単体粉末や混合粉末との反応性を低減できる等の観点から、有機溶媒を用いると良い。
【００６１】
また、スラリー濃度は、溶媒の添加量によって調整することができる。スラリー濃度は、磁石表面に塗布されるスラリー塗布量と関係がある。つまり、スラリー濃度が相対的に低い場合にはスラリー塗布量は少なくなり、スラリー濃度が相対的に高い場合にはスラリー塗布量は多くなる。磁石内部へ拡散させるＲ２元素の量は、スラリー塗布量と熱処理条件によって制御することができる。そのため、所望のＲ２元素を拡散可能なスラリー塗布量となるように適切なスラリー濃度に調整することが望ましい。
【００６２】
上記スラリー濃度は、上記単体粉末あるいは混合粉末に対する溶媒量が、好ましくは、１０〜８０質量％、より好ましくは、１５〜５０質量％、さらに好ましくは、２０〜３０質量％の範囲内にあると良い。スラリー濃度が上記範囲内にあれば、Ｒ２元素の拡散量の確保のしやすさ、磁石表面へのＲ２含有化合物等の固定性、取扱い性等のバランスに優れるからである。
【００６３】
磁石表面へのスラリーの塗布方法としては、当該スラリー中に磁石を浸漬して引き抜くディッピング法、当該スラリーを磁石表面にスプレーするスプレー法、刷毛塗り法、ドクターブレード法等、各種の塗布方法を採用することができる。スラリー塗布後は、自然乾燥させても良いし、乾燥機等を用いて高温乾燥させることもできる。
【００６４】
本製造方法では、準備した特定の希土類磁石の表面にＲ２含有化合物を接触させた後、または、Ｒ２含有化合物を接触させつつ、熱処理を行い、磁石内にＲ２元素を拡散させる。
【００６５】
ここで、上記熱処理は、Ｒ２含有化合物からＲ２元素への還元と、Ｒ２元素の磁石内への拡散を主な目的としている。この熱処理は、当該熱処理後に磁石の結晶粒径が１μｍを越えないように行う必要がある。熱処理後の磁石の結晶粒径が１μｍを越えると、粒成長による保磁力低下の影響が大きくなり、Ｒ２元素の拡散による保磁力向上効果が相殺されてしまうからである。
【００６６】
熱処理後の磁石の結晶粒径が１μｍを越えないようにするには、熱処理時の熱処理温度、熱処理時間を主に制御すれば良い。熱処理温度が相対的に高温になると、還元反応、拡散の進行が早くなるが、同時に粒成長も生じやすくなる。熱処理温度としては、具体的には、好ましくは、６５０℃〜８５０℃、より好ましくは、７００℃〜８００℃の範囲内とすると良い。熱処理温度が６５０℃未満になると、Ｒ２含有化合物からＲ２元素への還元が起こり難くなり、Ｒ２元素の拡散量が少なくなる傾向がある。一方、熱処理温度が８５０℃を越えると、Ｒ２元素の還元拡散反応は生じるものの、磁石の粒成長が数倍〜十数倍となってＲ２元素の拡散による保磁力の増加が減殺されやすくなる。また、拡散したＲ２元素が粒界相にとどまらず、Ｒ１２Ｘ１４Ｂ相内のＲ１元素と置換し、残留磁束密度を低下させることがある。
【００６７】
一方、熱処理時間は、上記熱処理温度との兼ね合いで調整することができる。基本的には、磁石の粒成長と保磁力増加効果とを考慮して、低温側では長時間、高温側では短時間とすると良い。熱処理時間は、具体的には、好ましくは、０．１５〜８時間、より好ましくは、０．１５〜６時間、さらに好ましくは、０．５〜４時間の範囲内から選択すると良い。
【００６８】
本製造方法では、熱処理を１回行っても良いし、磁石材質や処理コスト等を考慮し、熱処理を複数回行っても良い。熱処理を複数回行う場合、２回目以降の熱処理における熱処理温度は、１回目の熱処理における熱処理温度よりも低温で行うことが好ましい。Ｒ２元素が均一に拡散されやすくなり、粒成長を抑制しつつ、保磁力の増加を図ることができるからである。
【００６９】
２回目以降の熱処理における熱処理温度は、好ましくは、５００℃〜７００℃、より好ましくは、５５０℃〜６５０℃の範囲内から選択すると良い。また、２回目以降の熱処理における熱処理時間は、好ましくは、０．５〜２４時間、より好ましくは、１〜８時間の範囲内から選択すると良い。
【００７０】
本製造方法において、上記熱処理は、真空雰囲気中、アルゴン等の不活性ガス雰囲気中にて行うことができる。好ましくは、真空雰囲気中で行うと良い。本製造方法では、焼結磁石にＤｙ等を拡散させる従来方法とは異なり、磁石の粒成長を抑制するために熱処理温度を低く設定することが多い。熱処理を真空雰囲気中で行った場合には、より低温側で還元反応が促進されてＲ２元素が析出する。そのため、より多くのＲ２元素が磁石内に拡散しやすくなり、より高い保磁力を有する希土類磁石を得やすくなるからである。
【００７１】
本製造方法において、磁石内に含有させるＲ２元素の含有量（拡散量）は、保磁力増加に対する残留磁束密度の低下を抑制するため、および、コスト面を考慮して使用量を抑制する等の観点から、好ましくは、０．０１〜５質量％、より好ましくは、０．０５〜３質量％、さらに好ましくは、０．１〜２質量％の範囲内とすると良い。
【００７２】
本製造方法により得られた希土類磁石は、室温よりも高温で動作するモータ、あるいは、高速高出力で回転することにより発熱が大きなモータ、例えば、車載用のＥＰＳモータや駆動モータ、工作機械やロボットなどにおける高出力モータ、その他にエアコン室外機用モータ、エレベータ駆動用モータなどの用途に好適に用いることができる。
【実施例】
【００７３】
以下、本発明を実施例を用いてより具体的に説明する。
【００７４】
１．実験１
１．１  希土類磁石の準備
（原料粉末の作製）
重量％で、２９．６Ｎｄ−０．９Ｂ−０．４Ｇａ−ｂａｌ．Ｆｅの成分組成を有する希土類合金を、１３５０℃で溶解した後、その溶湯をオリフィスからＣｒめっきを施したＣｕ製の回転ロールに射出（回転ロール周速度：２０ｍ／秒）し、急冷合金薄片を作製した。この急冷合金薄片をカッターミルで粉砕篩分けし、最大粒径が３５０μｍ以下の超急冷粉末を作製した。
【００７５】
（冷間成形）
上記作製した超急冷粉末５５ｇを、冷間プレス機の金型に装填して３ｔｏｎ／ｃｍ２の圧力を加えて成形し、円筒形状の冷間成形体（外径２３ｍｍ、内径１４ｍｍ、高さ３０ｍｍ）を作製した。
【００７６】
（熱間成形）
上記作製した冷間成形体をホットプレス機の金型にセットし、アルゴン雰囲気中で金型を８００℃に加熱し、３ｔｏｎ／ｃｍ２の圧力を約１５秒間かけて成形し、高さ約２０ｍｍの緻密化した円筒状の熱間成形体を作製した。
【００７７】
（熱間塑性加工）
上記作製した熱間成形体を後方押出し装置の金型にセットし、大気中で金型を８５０℃に加熱して後方押出しを行い、内径および高さが変形した熱間塑性加工体（外径２３ｍｍ、内径１８ｍｍ、高さ４０ｍｍ）を製作し、押しきれなかった底部分は切り落とした。
【００７８】
得られた円筒状の希土類磁石を高さ方向４ｍｍに切断し、さらに円周１６分割に切断した円弧状磁石片（縦４ｍｍ×横４ｍｍ×厚み２．５ｍｍ）を作製した。なお、上記作製した円弧状磁石片とほぼ同様の成分組成（重量％で、２９．７Ｎｄ−１Ｂ−０．４Ｇａ−ｂａｌ．Ｆｅ）を持つ焼結磁石を入手し、縦４ｍｍ×横４ｍｍ×厚み３ｍｍに切断加工して、これを比較例１に係る磁石片とした。
【００７９】
（準備した磁石の微細構造）
上述のようにして準備した磁石片をその結晶のＣ面が観察面となるように樹脂に埋め込み、研磨、エッチングした後、ＳＥＭを用いて観察した。その結果、多数の板状結晶粒とその周りを取り囲む粒界相とからなる微細組織が観察された。
【００８０】
また、ＳＥＭに付属しているＥＤＸ分析装置を用いて、希土類元素濃度を調べた結果、結晶粒はＮｄ２Ｆｅ１４Ｂ相を主相としていることが確認された。
【００８１】
また、結晶のＣ面を撮影した画像（倍率：１万倍）に数本の直線を引き、総数５０個の結晶粒の長さを測定し、これら長さの平均値を磁石の結晶粒径とした。その結果、準備した円弧状磁石片の結晶粒径は、比較例２に示すように３２２ｎｍ以下であることが確認された。なお、準備した比較例１の焼結磁石片の結晶粒径も同様に測定したところ、６．３μｍであり、１μｍを大きく上回っていた。
【００８２】
１．２  Ｒ２含有化合物との接触および熱処理
（実施例１〜５、比較例３）
Ａｒガスを循環させたグローブボックス内で、粉末粒径がいずれも１０〜２０μｍのＤｙＦ３粉末とＣａＨ２粉末、および、ｎ−ブチルアルコールを、重量比で３：２：２で配合し、スラリーを調製した。このスラリー中に上記準備した円弧状磁石片を浸漬し、磁石表面全体にスラリーを塗布し、３０分間自然乾燥させた。その後、ＤｙＦ３粉末およびＣａＨ２粉末が塗布された円弧状磁石片をＳＵＳ製容器に入れて封止し、アルミナルツボ上に並べた。
【００８３】
次いで、これを電気炉に装填し、炉内にてＳＵＳ製容器の封止を解除し、２×１０−３Ｐａまで真空引きを行った。そして、毎分２０℃の昇温速度で所定温度（６５０℃〜９００℃）とし、所定温度で３０分間保持した後、電気炉の電源を切って自然冷却した。これにより実施例１〜５に係る磁石片、比較例３に係る磁石片を得た。
【００８４】
（比較例２）
上記において、ＤｙＦ３粉末およびＣａＨ２粉末の塗布および熱処理を全く行わなかった円弧状磁石片（準備した円弧状磁石片そのもの）を比較例２に係る磁石片とした。
【００８５】
（磁気特性の測定）
実施例１〜５、比較例１〜３に係る磁石片につき、振動試料型磁力計（ＶＳＭ）を用いて磁気測定を行い、保磁力Ｈｃｊおよび残留磁束密度Ｂｒを求めた。また、上述した手順に準拠して熱処理後の磁石片の結晶粒径を求めた。また、磁石中のＤｙ含有量をＩＣＰ分析により求めた。
【００８６】
実験１の各種条件、結果をまとめて表１に示す。
【００８７】
【表１】
2010098115.tif 000002
【００８８】
表１によれば主に以下のことが分かる。すなわち、比較例１は、焼結磁石であるため、結晶粒径が大きく、保磁力Ｈｃｊが低い。これに対し、同一成分組成の比較例２は、超急冷粉末を原料に用い、熱間成形、熱間加工を経て形成されている。そのため、結晶粒径が１μｍ以下であり、比較例１に比較して高い保磁力Ｈｃｊが得られている。
【００８９】
ここで、実施例１〜５は、結晶粒径が１μｍを越えないように熱処理を施している。そのため、いずれも比較例２に比較して高い保磁力Ｈｃｊが得られている。これは、実施例１〜５では、いずれも磁石内にＤｙを含有していることから、磁石表面から磁石内の粒界相へ優先的にＤｙが拡散したためであると推察される。
【００９０】
また、実施例１〜５を比較すると、熱処理温度の上昇に伴ってＤｙ含有量が増加し（Ｄｙ拡散量が増加し）、保磁力Ｈｃｊが著しく増加して７５０℃〜８００℃で最大となり、その後は保磁力Ｈｃｊは減少に転じる傾向があることが分かる。そして、比較例３のように熱処理温度が９００℃を越えると、Ｄｙ含有量が増加しているにもかかわらず、粒成長（結晶粒径３２２ｎｍ→１６７０ｎｍ）によって熱処理を施す前よりも保磁力Ｈｃｊが低下してしまっていることが分かる。このことから、結晶粒径が１μｍを越えないように条件を制御して熱処理を行うことにより、効率良く高保磁力化を図ることができると言える。
【００９１】
２．実験２
（実施例６〜１０、比較例４）
グローブボックス内で粒径が約１０μｍのＤｙＨ２粉末とｎ−ブチルアルコールを、重量比で２：１で配合してスラリーを調製した。実験１において、実験１で調製したスラリーに代えて、実験２で調製したスラリーを用いた以外は同様にして、実施例６〜１０、比較例４に係る磁石を作製し、結晶粒径、Ｄｙ含有量、磁気特性を測定した。
【００９２】
実験２の各種条件、結果をまとめて表２に示す。
【００９３】
【表２】
2010098115.tif 000003
【００９４】
表２によれば主に以下のことが分かる。すなわち、基本的には、実験１と同様に、熱処理温度の上昇に伴ってＤｙ含有量が増加し（Ｄｙ拡散量が増加し）、保磁力Ｈｃｊが著しく増加して７５０℃〜８００℃で最大となり、その後は保磁力Ｈｃｊは減少に転じる傾向があることが分かる。
【００９５】
さらに実験１の結果と比較すると、同じ熱処理条件では実験２の方が磁石内のＤｙ含有量が多く、高保磁力化を図りやすいことが分かる。これは、ＤｙＨ２単独粉末を用いたことにより、ＣａＨ２粉末がない分だけ、磁石表面に接触するＤｙＨ２粉末（Ｄｙ含有化合物粉末）が実質的に多くなり、磁石内部への拡散が促進されたためであると推察される。しかし、熱処理温度が９００℃になると、Ｄｙ拡散効果よりも粒成長による保磁力低下の影響が大きくなり、所望の保磁力向上を図り難くなることが分かる。
【００９６】
３．実験３
（実施例１１〜２４、比較例５）
重量％で、２９．４Ｐｒ−２Ｃｏ−０．９Ｂ−０．２Ｇａ−ｂａｌ．Ｆｅの成分組成を有する希土類合金を用いて超急冷粉末を作製し、この超急冷粉末を用いて磁石片を作製した点、熱処理条件を６５０℃で１〜８時間、７５０℃で０．２５〜４時間、８００℃で０．１５〜１時間とした点以外は実験１と同様にして、実施例１１〜２４に係る磁石片を作製した。また、ＤｙＦ３粉末およびＣａＨ２粉末の塗布および熱処理を全く行わなかった磁石片を比較例５に係る磁石片とした。そして、実験１と同様にして、結晶粒径、Ｄｙ含有量、磁気特性を測定した。
【００９７】
実験３の各種条件、結果をまとめて表３に示す。
【００９８】
【表３】
2010098115.tif 000004
【００９９】
表３によれば主に以下のことが分かる。すなわち、実施例１６、２２は、同じ熱処理条件で熱処理した実施例３、４と比較して、より高い保磁力Ｈｃｊを有していることが分かる。これは、Ｎｄ−Ｆｅ−Ｂ系磁石は、Ｎｄの融点が１０２４℃であるのに対し、Ｐｒ−Ｆｅ−Ｂ系磁石は、Ｐｒの融点が９３５℃であるため、後者の方が粒界相融点が低下し、熱処理によってＤｙの拡散が促進されたためであると推察される。
【０１００】
また、高保磁力化を図るための条件は、熱処理温度が相対的に低温である場合には数時間程度、熱処理温度が相対的に高温である場合には数十分程度が適正であることが分かる。
【０１０１】
４．実験４
（実施例２５〜３４、比較例６）
実験１と同様の手順により、重量％で、２９．４Ｐｒ−２Ｃｏ−０．９Ｂ−０．２Ｇａ−ｂａｌ．Ｆｅの成分組成を有する希土類合金を用いて超急冷粉末を作製した。次いで、この超急冷粉末５５ｇを、冷間プレス機の金型に装填して５ｔｏｎ／ｃｍ２の圧力を加えて成形し、円柱形状の冷間成形体（外径２０ｍｍ、高さ２０ｍｍ）を作製した。次いで、この冷間成形体をホットプレス機の金型にセットし、アルゴン雰囲気中で金型を８２０℃に加熱し、３ｔｏｎ／ｃｍ２の圧力を約１０秒間かけて成形し、高さ約１４ｍｍ、密度９９％の緻密化した熱間成形体を作製した。次いで、この熱間成形体をプレス機にセットし、Ａｒ雰囲気中で金型を８２０℃に加熱して圧縮変形させ、外径３２ｍｍ、高さ５．５ｍｍの円板状に塑性加工した。次いで、この塑性加工体をワイヤ放電加工機を用いて４ｍｍ×４ｍｍ×４ｍｍに切断し、試料となる角形状磁石片を作製した。上記において、熱処理を全く行わなかった磁石片を比較例６に係る磁石片とした。
【０１０２】
次いで、グローブボックス内で、ＤｙＦ３粉末、ＣａＨ２粉末、Ｚ粉末（但し、Ｚは、Ｃｕ、ＡｌＦ３、Ｇａ２Ｏ３、ＧｅＯ２、ＳｎＯ２、Ｉｎ２Ｏ３、ＳｉＯ２のいずれか）、および、ｎ−ブチルアルコールを、重量比で３：２：３：３で配合し、スラリーを調製した。このスラリー中に上記準備した角形状磁石片を浸漬し、磁石表面全体にスラリーを塗布し、３０分間自然乾燥させた。その後、上記各粉末が塗布された角形状磁石片をＳＵＳ製容器に入れて封止し、アルミナルツボ上に並べた。
【０１０３】
次いで、これを電気炉に装填し、炉内にてＳＵＳ製容器の封止を解除し、２×１０−３Ｐａまで真空引きを行った。そして、毎分２０℃の昇温速度で７７０℃まで昇温し、４５分間保持した後、電気炉の電源を切って自然冷却した。これにより、実施例２５〜３４に係る磁石を作製した。そして、実験１と同様にして、結晶粒径、Ｄｙ含有量、添加元素の含有量、磁気特性を測定した。なお、磁石内に含有されたＺ元素は、Ｄｙに対していずれも極微量であった。
【０１０４】
実験４の各種条件、結果をまとめて表４に示す。
【０１０５】
【表４】
2010098115.tif 000005
【０１０６】
表４によれば主に以下のことが分かる。すなわち、ＤｙＦ３粉末（Ｄｙ含有化合物粉末）とともに、Ｚ粉末を磁石表面に接触させて熱処理を行った場合には、より低温で高保磁力化を図ることが可能なことが分かる。
【０１０７】
ここで、実施例２５〜３４は、結晶粒径が１μｍを越えないように熱処理を施している。そのため、いずれも比較例６に比較して高い保磁力Ｈｃｊが得られている。これは、実施例２５〜３４では、いずれも磁石内にＤｙを含有していることから、磁石表面から磁石内の粒界相へ優先的にＤｙが拡散したためであると推察される。
【０１０８】
また、Ｄｙのみならず、各種の添加元素（Ｃｕ、Ａｌ、Ｇａ、Ｇｅ、Ｓｎ、Ｉｎ、Ｓｉ、Ｐ、Ｃｏ等）も同時に磁石内に拡散させると、ＮｄやＤｙ等の磁石構成元素と添加元素とが共晶合金を形成して粒界相の融点が降下し、これによりＤｙ元素の拡散が助長され、結晶粒が均一な粒界相で被覆されやすくなるためであると推察される。
【０１０９】
５．実験５
（実施例３５〜実施例３９、比較例７）
実験１において、真空雰囲気に代えてアルゴン雰囲気中にて、毎分１０℃の昇温速度で所定温度（６５０℃〜９００℃）とし、所定温度で３０分間保持した後、電気炉の電源を切って自然冷却する熱処理を行った以外は同様にして、実施例３５〜３９、比較例７に係る磁石片を作製し、結晶粒径、Ｄｙ含有量、磁気特性を測定した。
【０１１０】
実験５の各種条件、結果をまとめて表５に示す。
【０１１１】
【表５】
2010098115.tif 000006
【０１１２】
表５によれば主に以下のことが分かる。すなわち、熱処理を真空雰囲気中で行った実験１の結果と比較して、保磁力Ｈｃｊの増加率は小さいものの、保磁力Ｈｃｊが増加していることが分かる。これは以下の理由によるものと推察される。
【０１１３】
図１に、ＤｙＦ３粉末とＣａＨ２粉末とを重量比で３：２で混合した混合粉末を、真空雰囲気中またはアルゴン雰囲気中にて８５０℃で１時間熱処理した後のＸ線回折パターンを示す。
【０１１４】
図１によれば、アルゴン雰囲気中で熱処理した場合には、ＤｙＦ３とＣａＨ２とが反応し、ＤｙＨ３とＣａＦ２とが生成しているのに対し、真空雰囲気中で熱処理した場合には、拡散に好都合なＤｙが析出していることが分かる。
【０１１５】
このことから、真空雰囲気中で熱処理した場合には、磁石表面においてＤｙＦ３（Ｒ２含有化合物）→Ｄｙ（Ｒ２）の還元反応が促進されるため、磁石内へのＤｙ（Ｒ２）の拡散が生じやすくなり、保磁力Ｈｃｊを向上させる効果が高くなることが分かる。なお、結晶粒径は、処理雰囲気よりも温度に依存するため、真空雰囲気中にて熱処理した実験１の結果と大差ないことが分かる。なお、比較例７の試料は、熱処理温度が高すぎて結晶粒径が１μｍを越えたため、Ｄｙが含有されているにもかかわらず、処理前に対して保磁力が低下していることが分かる。
【０１１６】
以上、本発明に係る希土類磁石の製造方法について説明したが、本発明は、上記実施形態、実施例に何ら限定されるものではなく、本発明の要旨を逸脱しない範囲内で種々の改変が可能である。
【図面の簡単な説明】
【０１１７】
【図１】ＤｙＦ３粉末とＣａＨ２粉末とを重量比で３：２で混合した混合粉末を、真空雰囲気中またはアルゴン雰囲気中にて８５０℃で１時間熱処理した後のＸ線回折パターンである。
【図１】
2010098115.tif 000007